(57)【要約】      （修正有）【課題】液晶表示装置、エレクトロルミネッセンス表示装置及びプラズマディスプレイ、ＣＣＤやＣＭＯＳセンサなどの固体撮像素子に使用するカラーフィルタを形成する着色樹脂組成物の原料となる耐熱性に優れた顔料化合物の提供。【解決手段】例えば、Ｃ．Ｉ．アシッドブルー９０、塩化マンガン四水和物とをイオン交換水中で混合し、得られた反応懸濁液を放冷後、ろ過し、ろ取した固体をイオン交換水で洗浄、６０℃にて減圧乾燥することで調製できる（Ａ-１６）化合物。2020045436.tif 000046【選択図】なし【特許請求の範囲】
【請求項１】
式（ＩＡ）、式（ＩＢ）、式（ＩＣ）、又は式（ＩＤ）で表される化合物。
【化１】
2020045436.tif 000039
［式（ＩＡ）中、
ＲA1〜ＲA10は、それぞれ独立に、水素原子、ヒドロキシ基、−ＣＯ2-、−ＳＯ3-、−Ｏ-、式（ａ）で表される基、又は置換基を有していてもよい炭素数１〜２０の炭化水素基を表し、ＲA1〜ＲA10の少なくとも２つは、−ＣＯ2-、−ＳＯ3-、−Ｏ-、又は式（ａ）で表される基を表す。
【化２】
2020045436.tif 000040
（式（ａ）中、
ＲA11は、水素原子、又は置換基を有していてもよい炭素数１〜２０の炭化水素基を表す。
ＬA1は、置換基を有していてもよい２価の芳香族炭化水素基を表す。
Ａａ(-)は、−ＣＯ2-、又は−ＳＯ3-を表す。
但し、式中の＊は、結合手を意味する。）
ＴA1は、置換基を有していてもよい炭素数６〜１０の芳香族炭化水素基を表す。ただし、該芳香族炭化水素基は−ＳＯ3-を置換基として有しない。
Ａｎは、式（ＩＡ）で表される化合物が有する−ＣＯ2-、−ＳＯ3-、及び−Ｏ-の個数の和を表す。
Ａｍは、１以上の整数を表す。
ＡＸAk(+)は、Ａｋ価の金属カチオンを表す。
Ａｋは、２以上の整数を表す。]
【化３】
2020045436.tif 000041
［式（ＩＢ）中、
ＲB1〜ＲB10は、それぞれ独立に、水素原子、ヒドロキシ基、−ＣＯ2-、−ＳＯ3-、−Ｏ-、式（ｂ）で表される基、又は置換基を有していてもよい炭素数１〜２０の炭化水素基を表し、ＲB1〜ＲB10の少なくとも２つは、−ＣＯ2-、−ＳＯ3-、−Ｏ-、又は式（ｂ）で表される基を表す。
【化４】
2020045436.tif 000042
（式（ｂ）中、
ＲB11は、水素原子、又は置換基を有していてもよい炭素数１〜２０の炭化水素基を表す。
ＬB1は、置換基を有していてもよい２価の芳香族炭化水素基を表す。
Ｂｂ(-)は、−ＣＯ2-、又は−ＳＯ3-を表す。
但し、式中の＊は、結合手を意味する。）
Ｂｎは、式（ＩＢ）で表される化合物が有する−ＣＯ2-、−ＳＯ3-、及び−Ｏ-の個数の和を表す。
ＴB1は、置換基を有していてもよい炭素数６〜１４の２価の芳香族炭化水素基を表す。ただし、該芳香族炭化水素基は−ＳＯ3-を置換基として有しない。
ＬB0は、Ｂｍ価の連結基を表す。
Ｂｍは、２以上の整数を表す。
ＢＸBk(+)は、Ｂｋ価の金属カチオンを表す。
Ｂｋは、１以上の整数を表す。]
【化５】
2020045436.tif 000043
［式（ＩＣ）中、
ＲC1〜ＲC4は、それぞれ独立に、水素原子、又は置換基を有していてもよい炭素数１〜２０の炭化水素基を表す。
ＲC5〜ＲC12は、それぞれ独立に、水素原子、又は炭素数１〜８の炭化水素基を表す。
ＴC1は、置換基を有していてもよい炭素数６〜１４の３価の芳香族炭化水素基を表す。
ＣＸCk(+)は、Ｃｋ価の金属カチオンを表す。
Ｃｋは、１以上の整数を表す。]
【化６】
2020045436.tif 000044
［式（ＩＤ）中、
ＲD1〜ＲD10は、それぞれ独立に、水素原子、ヒドロキシ基、−ＣＯ2-、−ＳＯ3-、−Ｏ-、式（ｄ）で表される基、又は置換基を有していてもよい炭素数１〜２０の炭化水素基を表し、ＲD1〜ＲD10の少なくとも２つは、−ＣＯ2-、−ＳＯ3-、−Ｏ-、又は式（ｄ）で表される基を表す。
【化７】
2020045436.tif 000045
（式（ｄ）中、
ＲD11は、水素原子、又は置換基を有していてもよい炭素数１〜２０の炭化水素基を表す。
ＬD1は、置換基を有していてもよい２価の芳香族炭化水素基を表す。
Ｄｄ(-)は、−ＣＯ2-、又は−ＳＯ3-を表す。
但し、式中の＊は、結合手を意味する。）
ＴD1は、置換基を有していてもよい炭素数６〜１０の２価の芳香族炭化水素基を表す。ただし、該芳香族炭化水素基は−ＳＯ3-を置換基として有しない。
ＲD21は、水素原子、又は置換基を有していてもよい炭素数１〜２０の炭化水素基を表す。
ＤＸ(+)は、１価の金属カチオンを表す。］
【請求項２】
着色剤及び樹脂を含み、着色剤が、請求項１に記載の式（ＩＡ）で表される化合物、式（ＩＢ）で表される化合物、式（ＩＣ）で表される化合物、及び式（ＩＤ）で表される化合物からなる群から選ばれる少なくとも１つを含む着色樹脂組成物。
【請求項３】
請求項２に記載の着色樹脂組成物と、重合性化合物と、重合開始剤とを含む着色樹脂組成物。
【請求項４】
請求項３に記載の着色樹脂組成物から形成されるカラーフィルタ。
【請求項５】
請求項４に記載のカラーフィルタを含む表示装置。
【発明の詳細な説明】
【技術分野】
【０００１】
本発明は、化合物に関するものである。
【背景技術】
【０００２】
液晶表示装置、エレクトロルミネッセンス表示装置及びプラズマディスプレイ等の表示装置やＣＣＤやＣＭＯＳセンサなどの固体撮像素子に使用されるカラーフィルタは、着色樹脂組成物から製造される。このような着色樹脂組成物には着色剤として顔料が用いられる。なお樹脂組成物に用いられることは知られていないが、顔料として式（ｉ）で表される化合物であるＣ．Ｉ．ピグメントブルー２４が知られている（非特許文献１）。
【化１】
2020045436.tif 000002
【先行技術文献】
【非特許文献】
【０００３】
【非特許文献１】Ｃｏｌｏｕｒ  Ｉｎｄｅｘ  Ｉｎｔｅｒｎａｔｉｏｎａｌ（英国染料染色学会、米国繊維化学技術・染色技術協会）
【発明の概要】
【発明が解決しようとする課題】
【０００４】
しかし、従来から知られるＣ．Ｉ．ピグメントブルー２４は耐熱性が低く、カラーフィルタを形成するための着色樹脂組成物には適していなかった。そこで本発明は、耐熱性に優れる化合物を提供する。
【課題を解決するための手段】
【０００５】
本願発明は、以下の発明を含む。
［１］  式（ＩＡ）、式（ＩＢ）、式（ＩＣ）、又は式（ＩＤ）で表される化合物。
【化２】
2020045436.tif 000003
［式（ＩＡ）中、
ＲA1〜ＲA10は、それぞれ独立に、水素原子、ヒドロキシ基、−ＣＯ2-、−ＳＯ3-、−Ｏ-、式（ａ）で表される基、又は置換基を有していてもよい炭素数１〜２０の炭化水素基を表し、ＲA1〜ＲA10の少なくとも２つは、−ＣＯ2-、−ＳＯ3-、−Ｏ-、又は式（ａ）で表される基を表す。
【化３】
2020045436.tif 000004
（式（ａ）中、
ＲA11は、水素原子、又は置換基を有していてもよい炭素数１〜２０の炭化水素基を表す。
ＬA1は、置換基を有していてもよい２価の芳香族炭化水素基を表す。
Ａａ(-)は、−ＣＯ2-、又は−ＳＯ3-を表す。
但し、式中の＊は、結合手を意味する。）
ＴA1は、置換基を有していてもよい炭素数６〜１０の芳香族炭化水素基を表す。ただし、該芳香族炭化水素基は−ＳＯ3-を置換基として有しない。
Ａｎは、式（ＩＡ）で表される化合物が有する−ＣＯ2-、−ＳＯ3-、及び−Ｏ-の個数の和を表す。
Ａｍは、１以上の整数を表す。
ＡＸAk(+)は、Ａｋ価の金属カチオンを表す。
Ａｋは、２以上の整数を表す。]
【化４】
2020045436.tif 000005
［式（ＩＢ）中、
ＲB1〜ＲB10は、それぞれ独立に、水素原子、ヒドロキシ基、−ＣＯ2-、−ＳＯ3-、−Ｏ-、式（ｂ）で表される基、又は置換基を有していてもよい炭素数１〜２０の炭化水素基を表し、ＲB1〜ＲB10の少なくとも２つは、−ＣＯ2-、−ＳＯ3-、−Ｏ-、又は式（ｂ）で表される基を表す。
【化５】
2020045436.tif 000006
（式（ｂ）中、
ＲB11は、水素原子、又は置換基を有していてもよい炭素数１〜２０の炭化水素基を表す。
ＬB1は、置換基を有していてもよい２価の芳香族炭化水素基を表す。
Ｂｂ(-)は、−ＣＯ2-、又は−ＳＯ3-を表す。
但し、式中の＊は、結合手を意味する。）
Ｂｎは、式（ＩＢ）で表される化合物が有する−ＣＯ2-、−ＳＯ3-、及び−Ｏ-の個数の和を表す。
ＴB1は、置換基を有していてもよい炭素数６〜１４の２価の芳香族炭化水素基を表す。ただし、該芳香族炭化水素基は−ＳＯ3-を置換基として有しない。
ＬB0は、Ｂｍ価の連結基を表す。
Ｂｍは、２以上の整数を表す。
ＢＸBk(+)は、Ｂｋ価の金属カチオンを表す。
Ｂｋは、１以上の整数を表す。]
【化６】
2020045436.tif 000007
［式（ＩＣ）中、
ＲC1〜ＲC4は、それぞれ独立に、水素原子、又は置換基を有していてもよい炭素数１〜２０の炭化水素基を表す。
ＲC5〜ＲC12は、それぞれ独立に、水素原子、又は炭素数１〜８の炭化水素基を表す。
ＴC1は、置換基を有していてもよい炭素数６〜１４の３価の芳香族炭化水素基を表す。
ＣＸCk(+)は、Ｃｋ価の金属カチオンを表す。
Ｃｋは、１以上の整数を表す。]
【化７】
2020045436.tif 000008
［式（ＩＤ）中、
ＲD1〜ＲD10は、それぞれ独立に、水素原子、ヒドロキシ基、−ＣＯ2-、−ＳＯ3-、−Ｏ-、式（ｄ）で表される基、又は置換基を有していてもよい炭素数１〜２０の炭化水素基を表し、ＲD1〜ＲD10の少なくとも２つは、−ＣＯ2-、−ＳＯ3-、−Ｏ-、又は式（ｄ）で表される基を表す。
【化８】
2020045436.tif 000009
（式（ｄ）中、
ＲD11は、水素原子、又は置換基を有していてもよい炭素数１〜２０の炭化水素基を表す。
ＬD1は、置換基を有していてもよい２価の芳香族炭化水素基を表す。
Ｄｄ(-)は、−ＣＯ2-、又は−ＳＯ3-を表す。
但し、式中の＊は、結合手を意味する。）
ＴD1は、置換基を有していてもよい炭素数６〜１０の２価の芳香族炭化水素基を表す。ただし、該芳香族炭化水素基は−ＳＯ3-を置換基として有しない。
ＲD21は、水素原子、又は置換基を有していてもよい炭素数１〜２０の炭化水素基を表す。
ＤＸ(+)は、１価の金属カチオンを表す。］
［２］  着色剤及び樹脂を含み、着色剤が、［１］に記載の式（ＩＡ）で表される化合物、式（ＩＢ）で表される化合物、式（ＩＣ）で表される化合物、及び式（ＩＤ）で表される化合物からなる群から選ばれる少なくとも１つを含む着色樹脂組成物。
［３］  ［２］に記載の着色樹脂組成物と、重合性化合物と、重合開始剤とを含む着色樹脂組成物。
［４］  ［３］に記載の着色樹脂組成物から形成されるカラーフィルタ。
［５］  ［４］に記載のカラーフィルタを含む表示装置。
【発明の効果】
【０００６】
本発明によれば、耐熱性に優れた新規な化合物が提供される。また、本発明の化合物によれば、耐熱性に優れたカラーフィルタを形成可能である。
【発明を実施するための形態】
【０００７】
＜化合物＞
本発明に係る化合物は、式（ＩＡ）で表される化合物（以下、化合物（ＩＡ）という場合がある）、式（ＩＢ）で表される化合物（以下、化合物（ＩＢ）という場合がある）、式（ＩＣ）で表される化合物（以下、化合物（ＩＣ）という場合がある）、又は式（ＩＤ）で表される化合物（以下、化合物（ＩＤ）という場合がある）である。以下、式（ＩＡ）、式（ＩＢ）、式（ＩＣ）、又は式（ＩＤ）を用いて本発明について詳述するが、化合物（ＩＡ）、化合物（ＩＢ）、化合物（ＩＣ）、又は化合物（ＩＤ）、には、式（ＩＡ）、式（ＩＢ）、式（ＩＣ）、又は式（ＩＤ）の互変異性体や、式（ＩＡ）、式（ＩＢ）、式（ＩＣ）、又は式（ＩＤ）中の各基を炭素−炭素単結合の結合軸周りに回転させて得られる化合物も含まれることとする。
【０００８】
＜＜化合物（ＩＡ）＞＞
式（ＩＡ）で表される化合物。
【０００９】
【化９】
2020045436.tif 000010
［式（ＩＡ）中、
ＲA1〜ＲA10は、それぞれ独立に、水素原子、ヒドロキシ基、−ＣＯ2-、−ＳＯ3-、−Ｏ-、式（ａ）で表される基、又は置換基を有していてもよい炭素数１〜２０の炭化水素基を表し、ＲA1〜ＲA10の少なくとも２つは、−ＣＯ2-、−ＳＯ3-、−Ｏ-、又は式（ａ）で表される基を表す。
【化１０】
2020045436.tif 000011
（式（ａ）中、
ＲA11は、水素原子、又は置換基を有していてもよい炭素数１〜２０の炭化水素基を表す。
ＬA1は、置換基を有していてもよい２価の芳香族炭化水素基を表す。
Ａａ(-)は、−ＣＯ2-、又は−ＳＯ3-を表す。
但し、式中の＊は、結合手を意味する。）
ＴA1は、置換基を有していてもよい炭素数６〜１０の芳香族炭化水素基を表す。ただし、該芳香族炭化水素基は−ＳＯ3-を置換基として有しない。
Ａｎは、式（ＩＡ）で表される化合物が有する−ＣＯ2-、−ＳＯ3-、及び−Ｏ-の個数の和を表す。
Ａｍは、１以上の整数を表す。
ＡＸAk(+)は、Ａｋ価の金属カチオンを表す。
Ａｋは、２以上の整数を表す。]
【００１０】
ＲA1〜ＲA10、及びＲA11で表される炭素数１〜２０の炭化水素基としては、炭素数１〜２０の脂肪族炭化水素基、又は炭素数６〜２０の芳香族炭化水素基等が例示される。
【００１１】
炭素数１〜２０の脂肪族炭化水素基は、飽和及び不飽和の何れであってもよく、炭素数１〜２０の脂肪族炭化水素基は、直鎖状、分岐鎖状及び環状の何れであってもよい。
【００１２】
炭素数１〜２０の直鎖状、又は分岐鎖状の脂肪族炭化水素基としては、メチル基、エチル基、プロピル基、ブチル基、ペンチル基、ヘキシル基、ヘプチル基、オクチル基、ビニル基、１−プロペニル基、２−プロペニル基（アリル基）等の直鎖状脂肪族炭化水素基；イソプロピル基、イソブチル基、イソペンチル基、ネオペンチル基、２−エチルヘキシル基等の分岐鎖状脂肪族炭化水素基等が挙げられる。
環状の脂肪族炭化水素基は、単環でも多環でもよい。該環状の脂肪族炭化水素基としては、シクロプロピル基、シクロブチル基、シクロペンチル基、シクロヘキシル基等が挙げられる。
【００１３】
炭素数６〜２０の芳香族炭化水素基としては、フェニル基、キシリル基、トリメチルフェニル基、ジプロピルフェニル基、ジ（２，２−ジメチルプロピル）フェニル基、ナフチル基等が挙げられる。
【００１４】
ＲA1〜ＲA10、及びＲA11で表される炭素数１〜２０の炭化水素基が有していてもよい置換基としては、フッ素原子、塩素原子、ヨウ素等のハロゲン原子；ヒドロキシ基；カルボキシ基；スルファモイル基；ニトロ基；メトキシ基、エトキシ基等の炭素数１〜１０のアルコキシ基；メトキシカルボニル基、エトキシカルボニル基等の炭素数１〜１０のアルコキシカルボニル基；等が挙げられる。
【００１５】
ＬA1で表される２価の芳香族炭化水素基としては、炭素数６〜１０の２価の芳香族炭化水素基が好ましく、ＲA1〜ＲA10、及びＲA11における１価の芳香族炭化水素基に含まれる水素原子の１つを結合手とした基が挙げられる。
【００１６】
ＬA1で表される２価の芳香族炭化水素基が有していてもよい置換基としては、ＲA1〜ＲA10、及びＲA11で表される炭素数１〜２０の炭化水素基が有していてもよい置換基と同じである。
【００１７】
化合物（ＩＡ）が式（ａ）で表される基を複数有し、化合物（ＩＡ）中にＲA11、ＬA1、及びＡａ(-)が複数存在する場合には、それらは同一であっても異なっていてもよい。
【００１８】
ＴA1で表される炭素数６〜１０の芳香族炭化水素基としては、フェニル基、キシリル基、トリメチルフェニル基、ナフチル基等が挙げられる。
【００１９】
ＴA1で表される炭素数６〜１０の芳香族炭化水素基が有していてもよい置換基としては、フッ素原子、塩素原子、ヨウ素等のハロゲン原子；ヒドロキシ基；カルボキシ基；スルファモイル基；−ＮＲxＲy(Ｒx及びＲyは、それぞれ独立に、水素原子、又は置換基を有していてもよい炭素数１〜２０の炭化水素基である)；ニトロ基；メトキシ基、エトキシ基等の炭素数１〜１０のアルコキシ基；メトキシカルボニル基、エトキシカルボニル基等の炭素数１〜１０のアルコキシカルボニル基；等が挙げられる。
【００２０】
Ｒx及びＲyで表される炭素数１〜２０の炭化水素基、及び該炭化水素基が有していてもよい置換基の具体例は、ＲA1〜ＲA10、及びＲA11と同じである。
【００２１】
ＡＸAk(+)で表されるＡｋ価の金属カチオンのうち、Ａｋが２である金属（すなわち２価の金属）としては、例えば、マグネシウム、カルシウム、ストロンチウム、バリウム等のアルカリ土類金属；亜鉛、銅、ニッケル、マンガン等の遷移金属等が挙げられ、Ａｋが３である金属（すなわち３価の金属）としては、例えば、アルミニウム等の典型金属；コバルト、鉄等の遷移金属等が挙げられる。
【００２２】
化合物（ＩＡ）としては、ＲA1〜ＲA10、ＴA1、Ａｎ、Ａｍ、及びＡＸAk(+)が以下の通りであるものが好ましい。
【００２３】
ＲA1〜ＲA10のうち、−ＣＯ2-、−ＳＯ3-、−Ｏ-、又は式（ａ）で表される基が、２つ〜６つであることが好ましく、２つ〜４つであることがより好ましく、２つ〜３つであることがさらに好ましい。つまり、Ａｎは、２〜６であることが好ましく、２〜４であることがより好ましく、２〜３であることがさらに好ましい。ＲA1〜ＲA10のうち、−ＣＯ2-、−ＳＯ3-、−Ｏ-、又は式（ａ）で表される基が２つ又はそれ以上の場合、ＲA1〜ＲA6の１つ以上が−ＣＯ2-、−ＳＯ3-、−Ｏ-、又は式（ａ）で表される基であり、ＲA7〜ＲA10の１つ以上が−ＣＯ2-、−ＳＯ3-、−Ｏ-、又は式（ａ）で表される基であることが好ましい。
【００２４】
化合物（ＩＡ）が式（ａ）で表される置換基を有する場合、ＲA1〜ＲA10の少なくとも２つは、式（ａ）で表される基であることが好ましく、２つ〜４つが式（ａ）で表される基であり、−ＣＯ2-、−ＳＯ3-、−Ｏ-を有さないことがより好ましく、２つが式（ａ）で表される基であり、−ＣＯ2-、−ＳＯ3-、−Ｏ-を有さないことがさらに好ましい。また、化合物（ＩＡ）が式（ａ）で表される基を複数有する場合、複数の式（ａ）で表される基は同一であることが好ましい。
【００２５】
式（ａ）で表される基としては、ＬA1が置換基を有していてもよいフェニレンメチレン基、メチルフェニレンメチレン基、又はジメチルフェニレンメチレン基であるものが好ましく、ＬA1が置換基を有さないフェニレンメチレン基、メチルフェニレンメチレン基、又はジメチルフェニレンメチレン基であって、ＲA11が水素原子、又は置換基を有さない炭素数１〜２の飽和炭化水素基であり、Ａａ(-)が−ＳＯ3-である基がより好ましい。
【００２６】
式（ａ）で表される基としては、例えば、下記式（ａ−１）〜（ａ−８）で表される基が挙げられる。
【００２７】
【化１１】
2020045436.tif 000012
（式中の＊は、結合手を意味する。）
【００２８】
化合物（ＩＡ）が式（ａ）で表される置換基を有しない場合、ＲA1〜ＲA10の少なくとも２つは、−ＣＯ2-、又は−Ｏ-であることがより好ましく、２つ〜４つが−ＣＯ2-、又は−Ｏ-であることがより好ましく、２つが−ＣＯ2-であり、１つが−Ｏ-であることがさらに好ましい。
【００２９】
ＲA1〜ＲA10で表される−ＣＯ2-、−ＳＯ3-、−Ｏ-、及び式（ａ）で表される基以外の基としては、水素原子、又は炭素数１〜２０の脂肪族炭化水素基が好ましく、水素原子、又は炭素数１〜１０の直鎖状又は分岐鎖状の脂肪族炭化水素基がより好ましく、水素原子、又は炭素数１〜５の直鎖状の脂肪族炭化水素基がさらに好ましく、水素原子、又はメチル基であることがさらにより好ましい。
【００３０】
ＲA1〜ＲA10のうち、水素原子が、４つ〜８つであることが好ましく、６つ〜８つであることがより好ましい。
【００３１】
ＴA1は、置換基を有してもよいフェニル基であることが好ましく、置換基としてフッ素原子、塩素原子、ヨウ素等のハロゲン原子、−ＮＲxＲyを有するフェニル基がより好ましく、置換基として塩素原子、又は−ＮＲxＲyを有するフェニル基であることがさらに好ましい。
【００３２】
上記−ＮＲxＲyとしては、Ｒxが水素原子であり、Ｒyが置換基を有していてもよい炭素数１〜１０の炭化水素基であることが好ましく、Ｒyが置換基を有していてもよい炭素数６〜１０の芳香族炭化水素基であることがより好ましく、Ｒyが置換基として炭素数１〜５のアルコキシ基を有する炭素数６〜１０の芳香族炭化水素基であることがより好ましい。
【００３３】
ＴA1としては、例えば、下記式（ａａ−１）〜（ａａ−８）で表される基が挙げられる。
【００３４】
【化１２】
2020045436.tif 000013
（式中の＊は、結合手を意味する。）
【００３５】
Ａｍは、２〜５が好ましく、２〜３がより好ましく、２がさらに好ましい。
【００３６】
ＡＸAk(+)で表されるＡｋ価の金属カチオンは、Ａｋが２〜３である金属（すなわち２価〜３価の金属）のカチオンであることが好ましく、Ａｋが２の金属（すなわち２価の金属）であるバリウム、亜鉛、又はマンガンのカチオンであることがより好ましい。
【００３７】
化合物（ＩＡ）としては、表１に示す、式（Ａ−１）〜式（Ａ−２７）で表される化合物等が挙げられる。
【００３８】
【表１】
2020045436.tif 000014
【００３９】
表１中、Ｍｅはメチル基を表し、ａ−６、ａａ−１、ａａ−２、ａａ−６は、それぞれ、上記式（ａ−６）、（ａａ−１）、（ａａ−２）、（ａａ−６）で表される基を意味する。
【００４０】
＜＜化合物（ＩＢ）＞＞
式（ＩＢ）で表される化合物。
【００４１】
【化１３】
2020045436.tif 000015
［式（ＩＢ）中、
ＲB1〜ＲB10は、それぞれ独立に、水素原子、ヒドロキシ基、−ＣＯ2-、−ＳＯ3-、−Ｏ-、式（ｂ）で表される基、又は置換基を有していてもよい炭素数１〜２０の炭化水素基を表し、ＲB1〜ＲB10の少なくとも２つは、−ＣＯ2-、−ＳＯ3-、−Ｏ-、又は式（ｂ）で表される基を表す。
【化１４】
2020045436.tif 000016
（式（ｂ）中、
ＲB11は、水素原子、又は置換基を有していてもよい炭素数１〜２０の炭化水素基を表す。
ＬB1は、置換基を有していてもよい２価の芳香族炭化水素基を表す。
Ｂｂ(-)は、−ＣＯ2-、又は−ＳＯ3-を表す。
但し、式中の＊は、結合手を意味する。）
Ｂｎは、式（ＩＢ）で表される化合物が有する−ＣＯ2-、−ＳＯ3-、及び−Ｏ-の個数の和を表す。
ＴB1は、置換基を有していてもよい炭素数６〜１４の２価の芳香族炭化水素基を表す。ただし、該芳香族炭化水素基は−ＳＯ3-を置換基として有しない。
ＬB0は、Ｂｍ価の連結基を表す。
Ｂｍは、２以上の整数を表す。
ＢＸBk(+)は、Ｂｋ価の金属カチオンを表す。
Ｂｋは、１以上の整数を表す。]
【００４２】
ＲB1〜ＲB10、及びＲB11で表される炭素数１〜２０の炭化水素基としては、炭素数１〜２０の脂肪族炭化水素基、又は炭素数６〜２０の芳香族炭化水素基等が例示される。
【００４３】
炭素数１〜２０の脂肪族炭化水素基は、飽和及び不飽和の何れであってもよく、炭素数１〜２０の脂肪族炭化水素基は、直鎖状、分岐鎖状及び環状の何れであってもよい。
【００４４】
炭素数１〜２０の直鎖状又は分岐鎖状の脂肪族炭化水素基としては、メチル基、エチル基、プロピル基、ブチル基、ペンチル基、ヘキシル基、ヘプチル基、オクチル基、ビニル基、１−プロペニル基、２−プロペニル基（アリル基）等の直鎖状脂肪族炭化水素基；イソプロピル基、イソブチル基、イソペンチル基、ネオペンチル基、２−エチルヘキシル基等の分岐鎖状脂肪族炭化水素基等が挙げられる。
環状の脂肪族炭化水素基は、単環でも多環でもよく、脂肪族炭化水素環を２つ以上含む脂肪族炭化水素基であってもよい。該環状の脂肪族炭化水素基としては、シクロプロピル基、シクロブチル基、シクロペンチル基、シクロヘキシル基、メチルシクロヘキシル基、エチルシクロヘキシル基、ジメチルノルボルナンの１つの水素原子が結合手になった基、ジエチルノルボルナンの１つの水素原子が結合手になった基、ジメチルアダマンタンの１つの水素原子が結合手になった基、ジエチルアダマンタンの１つの水素原子が結合手になった基、ジ（メチルシクロヘキシル）メタンの１つの水素原子が結合手になった基、ジ（エチルシクロヘキシル）メタンの１つの水素原子が結合手になった基、ジ（ジメチルシクロヘキシル）メタンの１つの水素原子が結合手になった基、ジ（ジエチルシクロヘキシル）メタンの１つの水素原子が結合手になった基、ジ（トリメチルシクロヘキシル）メタンの１つの水素原子が結合手になった基、ジ（トリエチルシクロヘキシル）メタンの１つの水素原子が結合手になった基、ジ（メチルシクロヘキシル）ジメチルメタンの１つの水素原子が結合手になった基、ジ（エチルシクロヘキシル）ジメチルメタンの１つの水素原子が結合手になった基等が挙げられる。
【００４５】
炭素数６〜２０の芳香族炭化水素基としては、フェニル基、キシリル基、トリメチルフェニル基、ジプロピルフェニル基、ジ（２，２−ジメチルプロピル）フェニル基、ナフチル基等が挙げられる。
【００４６】
ＲB1〜ＲB10、及びＲB11で表される炭素数１〜２０の炭化水素基が有していてもよい置換基としては、フッ素原子、塩素原子、ヨウ素等のハロゲン原子；ヒドロキシ基；カルボキシ基；スルファモイル基；ニトロ基；メトキシ基、エトキシ基等の炭素数１〜１０のアルコキシ基；メトキシカルボニル基、エトキシカルボニル基等の炭素数１〜１０のアルコキシカルボニル基；等が挙げられる。
【００４７】
ＬB1で表される２価の芳香族炭化水素基としては、炭素数６〜１０の２価の芳香族炭化水素基が好ましく、ＲB1〜ＲB10、及びＲB11における１価の芳香族炭化水素基（ただし、炭素数１１〜２０のものは含まない）に含まれる水素原子の１つを結合手とした基が挙げられる。
【００４８】
ＬB1で表される２価の芳香族炭化水素基が有していてもよい置換基としては、ＲB1〜ＲB10、及びＲB11で表される炭素数１〜２０の炭化水素基が有していてもよい置換基と同じである。
【００４９】
化合物（ＩＢ）が式（ｂ）で表される基を複数有し、化合物（ＩＢ）中にＲB11、ＬB1、及びＢｂ(-)が複数存在する場合には、それらは同一であっても異なっていてもよい。
【００５０】
ＴB1で表される炭素数６〜１４の２価の芳香族炭化水素基としては、ＲB1〜ＲB10、及びＲB11における１価の芳香族炭化水素基（ただし、炭素数１５〜２０のものは含まない）に含まれる水素原子の１つを結合手とした基が挙げられる。
【００５１】
ＴB1で表される炭素数６〜１４の２価の芳香族炭化水素基が有していてもよい置換基の具体例は、ＲB1〜ＲB10、及びＲB11で表される炭素数１〜２０の炭化水素基が有していてもよい置換基と同じである。
【００５２】
ＬB0で表されるＢｍ価の連結基としては、炭素数１〜２０の２価〜５価の炭化水素基であって、該炭化水素基に含まれる−ＣＨ2−の一部が酸素原子、又は硫黄原子に置き換わっていてもよく、該炭化水素基に含まれる＞ＣＨ−の一部が窒素原子に置き換わっていてもよい基であることが好ましく；炭素数１〜２０の２価〜５価の炭化水素基であって、該炭化水素基に含まれる−ＣＨ2−の一部が酸素原子、又は硫黄原子に置き換わっているか、該炭化水素基に含まれる＞ＣＨ−の一部が窒素原子に置き換わっており、かつ前記酸素原子、硫黄原子、及び窒素原子の１つ以上が、連結基の全ての結合手を有している基であることがより好ましい。該Ｂｍ価の連結基としては、ＲB1〜ＲB10、及びＲB11における１価の炭化水素基に含まれる水素原子の（Ｂｍ−１）つを結合手とした基で、該炭化水素基に含まれる−ＣＨ2−の一部が酸素原子、又は硫黄原子に置き換わっていてもよく、該炭化水素基に含まれる＞ＣＨ−の一部が窒素原子に置き換わっていてもよい基が挙げられる。
【００５３】
ＢＸBk(+)で表されるＢｋ価の金属カチオンのうち、Ｂｋが１である金属（すなわち１価の金属）としては、例えば、リチウム、ナトリウム、カリウム、セシウム等のアルカリ金属が挙げられ、Ｂｋが２である金属（すなわち２価の金属）としては、例えば、マグネシウム、カルシウム、ストロンチウム、バリウム等のアルカリ土類金属；亜鉛、銅、ニッケル、マンガン等の遷移金属等が挙げられ、Ｂｋが３である金属（すなわち３価の金属）としては、例えば、アルミニウム等の典型金属；コバルト、鉄等の遷移金属等が挙げられる。
【００５４】
化合物（ＩＢ）としては、ＲB1〜ＲB10、Ｂｎ、ＴB1、ＬB0、Ｂｍ、及びＢＸBk(+)が以下の通りであるものが好ましい。
【００５５】
ＲB1〜ＲB10のうち、−ＣＯ2-、−ＳＯ3-、−Ｏ-、又は式（ｂ）で表される基が、２つ〜６つであることが好ましく、２つ〜４つであることがより好ましく、２つであることがさらに好ましい。つまり、Ｂｎは、２〜６が好ましく、２〜４がより好ましく、２であることがさらに好ましい。ＲB1〜ＲB10、−ＣＯ2-、−ＳＯ3-、−Ｏ-、又は式（ｂ）で表される基が２つ又はそれ以上の場合、ＲB1〜ＲB6の１つ以上が−ＣＯ2-、−ＳＯ3-、−Ｏ-、又は式（ｂ）で表される基であり、ＲB7〜ＲB10の１つ以上が−ＣＯ2-、−ＳＯ3-、−Ｏ-、又は式（ｂ）で表される基であることが好ましい。
【００５６】
化合物（ＩＢ）が式（ｂ）で表される置換基を有する場合、ＲB1〜ＲB10の少なくとも２つは、式（ｂ）で表される基であることが好ましく、２つ〜４つが式（ｂ）で表される基であり、−ＣＯ2-、−ＳＯ3-、−Ｏ-を有さないことがより好ましく、２つが式（ｂ）で表される基であり、−ＣＯ2-、−ＳＯ3-、−Ｏ-を有さないことがさらに好ましい。また、化合物（ＩＢ）が式（ｂ）で表される基を複数有する場合、複数の式（ｂ）で表される基は同一であることが好ましい。
【００５７】
式（ｂ）で表される基としては、ＬB1が置換基を有していてもよいフェニレンメチレン基、メチルフェニレンメチレン基、又はジメチルフェニレンメチレン基であるものが好ましく、ＬB1が置換基を有さないフェニレンメチレン基、メチルフェニレンメチレン基、又はジメチルフェニレンメチレン基であって、ＲB11が水素原子、又は置換基を有さない炭素数１〜２の飽和炭化水素基であり、Ｂｂ(-)が−ＳＯ3-である基がより好ましい。
【００５８】
式（ｂ）で表される基としては、例えば、下記式（ｂ−１）〜（ｂ−８）で表される基が挙げられる。
【００５９】
【化１５】
2020045436.tif 000017
（式中の＊は、結合手を意味する。）
【００６０】
ＲB1〜ＲB10で表される−ＣＯ2-、−ＳＯ3-、−Ｏ-、及び式（ｂ）で表される基以外の基としては、それぞれ独立に、水素原子、又は炭素数１〜２０の脂肪族炭化水素基が好ましく、水素原子、又は炭素数１〜１０の直鎖状又は分岐鎖状の脂肪族炭化水素基がより好ましく、水素原子、又は炭素数１〜５の直鎖状の脂肪族炭化水素基がさらに好ましく、水素原子、又はメチル基であることがさらにより好ましい。
【００６１】
ＲB1〜ＲB10のうち、水素原子が、４つ〜８つであることが好ましく、６つ〜８つであることがより好ましい。
【００６２】
ＴB1は、置換基を有してもよいフェニレン基、又はナフチレン基であることが好ましく、置換基を有さないフェニレン基、又はナフチレン基がより好ましい。
【００６３】
ＬB0は、炭素数１〜２０の２価の炭化水素基であることが好ましく、炭素数１〜２０の２価の飽和環状脂肪族炭化水素基であることがより好ましく、該飽和環状脂肪族炭化水素基に含まれる炭素原子が窒素原子に置き換わっている基がさらに好ましく、該窒素原子に置き換わる炭素原子が、ＴB1と連結する炭素原子であることがさらにより好ましい。
【００６４】
ＬB0としては、例えば、下記式（ＬＢ−１）〜（ＬＢ−８）で表される連結基が挙げられる。
【００６５】
【化１６】
2020045436.tif 000018
（式中の＊は、結合手を意味する。）
【００６６】
Ｂｍは２〜５が好ましく、２〜３がより好ましく、２が最も好ましい。
【００６７】
ＢＸBk(+)で表されるＢｋ価の金属カチオンは、Ｂｋが１〜３である金属（すなわち１価〜３価の金属）のカチオンであることが好ましく、Ｂｋが２の金属（すなわち２価の金属）であるバリウム、亜鉛、又はマンガンのカチオンであることがより好ましい。
【００６８】
化合物（ＩＢ）としては、表２に示す、式（Ｂ−１）〜式（Ｂ−４８）で表される化合物等が挙げられる。
【００６９】
【表２】
2020045436.tif 000019
【００７０】
表２中、Ｍｅはメチル基、ｐｈｅはフェニレン基、ｎａｐｈはナフチレン基を表し、ｂ−６、ｂ−７、ＬＢ−３、ＬＢ−４は、それぞれ、上記式（ｂ−６）、（ｂ−７）、（ＬＢ−３）、（ＬＢ−４）で表される基を意味する。
【００７１】
＜＜化合物（ＩＣ）＞＞
式（ＩＣ）で表される化合物。
【００７２】
【化１７】
2020045436.tif 000020
［式（ＩＣ）中、
ＲC1〜ＲC4は、それぞれ独立に、水素原子、又は置換基を有していてもよい炭素数１〜２０の炭化水素基を表す。
ＲC5〜ＲC12は、それぞれ独立に、水素原子、又は炭素数１〜８の炭化水素基を表す。
ＴC1は、置換基を有していてもよい炭素数６〜１４の３価の芳香族炭化水素基を表す。
ＣＸCk(+)は、Ｃｋ価の金属カチオンを表す。
Ｃｋは、１以上の整数を表す。]
【００７３】
ＲC1〜ＲC4で表される炭素数１〜２０の炭化水素基としては、炭素数１〜２０の脂肪族炭化水素基、又は炭素数６〜２０の芳香族炭化水素基等が例示される。
【００７４】
炭素数１〜２０の脂肪族炭化水素基は、飽和及び不飽和の何れであってもよく、炭素数１〜２０の脂肪族炭化水素基は、直鎖状、分岐鎖状及び環状の何れであってもよい。
【００７５】
炭素数１〜２０の直鎖状又は分岐鎖状の脂肪族炭化水素基としては、メチル基、エチル基、プロピル基、ブチル基、ペンチル基、ヘキシル基、ヘプチル基、オクチル基、ビニル基、１−プロペニル基、２−プロペニル基（アリル基）等の直鎖状脂肪族炭化水素基；イソプロピル基、イソブチル基、イソペンチル基、ネオペンチル基、２−エチルヘキシル基等の分岐鎖状脂肪族炭化水素基等が挙げられる。
環状の脂肪族炭化水素基は、単環でも多環でもよい。該環状の脂肪族炭化水素基としては、シクロプロピル基、シクロブチル基、シクロペンチル基、シクロヘキシル基等が挙げられる。
【００７６】
炭素数６〜２０の芳香族炭化水素基としては、フェニル基、キシリル基、トリメチルフェニル基、ジプロピルフェニル基、ジ（２，２−ジメチルプロピル）フェニル基、ナフチル基等が挙げられる。
【００７７】
ＲC1〜ＲC4で表される炭素数１〜２０の炭化水素基が有していてもよい置換基としては、フッ素原子、塩素原子、ヨウ素等のハロゲン原子；ヒドロキシ基；カルボキシ基；スルファモイル基；ニトロ基；メトキシ基、エトキシ基等の炭素数１〜１０のアルコキシ基；メトキシカルボニル基、エトキシカルボニル基等の炭素数１〜１０のアルコキシカルボニル基；等が挙げられる。
【００７８】
ＲC5〜ＲC12で表される炭素数１〜８の炭化水素基、及び該炭化水素基が有していてもよい置換基の具体例は、炭素数が９〜２０のものを含まない以外は、ＲC1〜ＲC4と同じである。
【００７９】
ＴC1で表される炭素数６〜１４の３価の芳香族炭化水素基としては、ＲC1〜ＲC4における１価の芳香族炭化水素基（ただし、炭素数１５〜２０のものは含まない）に含まれる水素原子の２つを結合手とした基が挙げられる。
【００８０】
ＴC1で表される炭素数６〜１４の３価の芳香族炭化水素基が有していてもよい置換基の具体例は、ＲC1〜ＲC4で表される炭素数１〜２０の炭化水素基が有していてもよい置換基と同じである。
【００８１】
ＣＸCk(+)で表されるＣｋ価の金属カチオンのうち、Ｃｋが１である金属（すなわち１価の金属）としては、例えば、リチウム、ナトリウム、カリウム、セシウム等のアルカリ金属が挙げられ、Ｃｋが２である金属（すなわち２価の金属）としては、例えば、マグネシウム、カルシウム、ストロンチウム、バリウム等のアルカリ土類金属；亜鉛、銅、ニッケル、マンガン等の遷移金属等が挙げられ、Ｃｋが３である金属（すなわち３価の金属）としては、例えば、アルミニウム等の典型金属；コバルト、鉄等の遷移金属等が挙げられる。
【００８２】
化合物（ＩＣ）としては、ＲC1〜ＲC12、ＴC1及びＣＸCk(+)が以下の通りであるものが好ましい。
【００８３】
ＲC1〜ＲC4は、それぞれ独立に、水素原子、又は炭素数１〜１０の脂肪族炭化水素基であることが好ましく、炭素数１〜８の飽和鎖状脂肪族炭化水素基であることがより好ましく、炭素数１〜５の飽和直鎖状脂肪族炭化水素基であることがさらに好ましく、メチル基、又はエチル基であることがさらにより好ましい。
【００８４】
ＲC1〜ＲC4は、ＲC1とＲC3、及びＲC2とＲC4が同じ基であることが好ましく、ＲC1〜ＲC4がすべて同じ基であることがより好ましい。
【００８５】
ＲC5〜ＲC12は、それぞれ独立に、水素原子、又は炭素数１〜５の飽和直鎖状脂肪族炭化水素基であることが好ましく、水素原子であることがより好ましい。
【００８６】
ＴC1は、置換基を有してもよい炭素数６〜１０の３価の芳香族炭化水素基が好ましく、置換基を有さない炭素数６〜１０の３価の芳香族炭化水素基、又はヒドロキシ基を置換基として有する炭素数６〜１０の３価の芳香族炭化水素基がより好ましい。
【００８７】
ＴC1に２つの−ＳＯ3-が結合した基としては、例えば、下記式（ｃｃ−１）〜（ｃｃ−２２）で表される基が挙げられる。
【００８８】
【化１８】
2020045436.tif 000021
【００８９】
【化１９】
2020045436.tif 000022
（式中の＊は、結合手を意味する。）
【００９０】
ＣＸCk(+)で表されるＣｋ価の金属カチオンは、Ｃｋが１〜３である金属（すなわち１価〜３価の金属）のカチオンであることが好ましく、Ｃｋが２の金属（すなわち２価の金属）であるバリウム、亜鉛、又はマンガンのカチオンであることがより好ましい。
【００９１】
化合物（ＩＣ）としては、表３に示す、式（Ｃ−１）〜式（Ｃ−１８）で表される化合物等が挙げられる。
【００９２】
【表３】
2020045436.tif 000023
【００９３】
表３中、Ｍｅはメチル基、Ｅｔはエチル基を表し、ｃｃ−３、ｃｃ−８、ｃｃ−２０は、それぞれ、上記式（ｃｃ−３）、（ｃｃ−８）、（ｃｃ−２０）で表される基を意味する。
【００９４】
＜＜化合物（ＩＤ）＞＞
式（ＩＤ）で表される化合物。
【００９５】
【化２０】
2020045436.tif 000024
［式（ＩＤ）中、
ＲD1〜ＲD10は、それぞれ独立に、水素原子、ヒドロキシ基、−ＣＯ2-、−ＳＯ3-、−Ｏ-、式（ｄ）で表される基、又は置換基を有していてもよい炭素数１〜２０の炭化水素基を表し、ＲD1〜ＲD10の少なくとも２つは、−ＣＯ2-、−ＳＯ3-、−Ｏ-、又は式（ｄ）で表される基を表す。
【化２１】
2020045436.tif 000025
（式（ｄ）中、
ＲD11は、水素原子、又は置換基を有していてもよい炭素数１〜２０の炭化水素基を表す。
ＬD1は、置換基を有していてもよい２価の芳香族炭化水素基を表す。
Ｄｄ(-)は、−ＣＯ2-、又は−ＳＯ3-を表す。
但し、式中の＊は、結合手を意味する。）
ＴD1は、置換基を有していてもよい炭素数６〜１０の２価の芳香族炭化水素基を表す。ただし、該芳香族炭化水素基は−ＳＯ3-を置換基として有しない。
ＲD21は、水素原子、又は置換基を有していてもよい炭素数１〜２０の炭化水素基を表す。
ＤＸ(+)は、１価の金属カチオンを表す。］
【００９６】
ＲD1〜ＲD10、ＲD11、及びＲD21で表される炭素数１〜２０の炭化水素基としては、炭素数１〜２０の脂肪族炭化水素基、又は炭素数６〜２０の芳香族炭化水素基等が例示される。
【００９７】
炭素数１〜２０の脂肪族炭化水素基は、飽和及び不飽和の何れであってもよく、炭素数１〜２０の脂肪族炭化水素基は、直鎖状、分岐鎖状及び環状の何れであってもよい。
【００９８】
炭素数１〜２０の直鎖状又は分岐鎖状の脂肪族炭化水素基としては、メチル基、エチル基、プロピル基、ブチル基、ペンチル基、ヘキシル基、ヘプチル基、オクチル基、ビニル基、１−プロペニル基、２−プロペニル基（アリル基）等の直鎖状脂肪族炭化水素基；イソプロピル基、イソブチル基、イソペンチル基、ネオペンチル基、２−エチルヘキシル基等の分岐鎖状脂肪族炭化水素基等が挙げられる。
環状の脂肪族炭化水素基は、単環でも多環でもよい。該環状の脂肪族炭化水素基としては、シクロプロピル基、シクロブチル基、シクロペンチル基、シクロヘキシル基等が挙げられる。
【００９９】
炭素数６〜２０の芳香族炭化水素基としては、フェニル基、キシリル基、トリメチルフェニル基、ジプロピルフェニル基、ジ（２，２−ジメチルプロピル）フェニル基、ナフチル基等が挙げられる。
【０１００】
ＲD1〜ＲD10、ＲD11、及びＲD21で表される炭素数１〜２０の炭化水素基が有していてもよい置換基としては、フッ素原子、塩素原子、ヨウ素等のハロゲン原子；ヒドロキシ基；カルボキシ基；スルファモイル基；ニトロ基；メトキシ基、エトキシ基等の炭素数１〜１０のアルコキシ基；メトキシカルボニル基、エトキシカルボニル基等の炭素数１〜１０のアルコキシカルボニル基；等が挙げられる。
【０１０１】
ＬD1で表される２価の芳香族炭化水素基としては、炭素数６〜１０の２価の芳香族炭化水素基が好ましく、ＲD1〜ＲD10、ＲD11、及びＲD21における１価の芳香族炭化水素基に含まれる水素原子の１つを結合手とした基が挙げられる。
【０１０２】
ＬD1で表される２価の芳香族炭化水素基が有していてもよい置換基としては、ＲD1〜ＲD10、ＲD11、及びＲD21で表される炭素数１〜２０の炭化水素基が有していてもよい置換基と同じである。
【０１０３】
化合物（ＩＤ）が式（ｄ）で表される基を複数有し、化合物（ＩＤ）中にＲD11、ＬD1、及びＤｄ(-)が複数存在する場合には、それらは同一であっても異なっていてもよい。
【０１０４】
ＴD1で表される炭素数６〜１０の２価の芳香族炭化水素基としては、ＲD1〜ＲD10、ＲD11、及びＲD21における１価の芳香族炭化水素基（ただし、炭素数１１〜２０のものは含まない）に含まれる水素原子の１つを結合手とした基が挙げられる。
【０１０５】
ＴD1で表される炭素数６〜１０の２価の芳香族炭化水素基が有していてもよい置換基としては、ＲD1〜ＲD10、ＲD11、及びＲD21で表される炭素数１〜２０の炭化水素基が有していてもよい置換基と同じである。
【０１０６】
ＤＸ(+)表される１価の金属カチオンの金属としては、例えば、リチウム、ナトリウム、カリウム、セシウム等のアルカリ金属等が挙げられる。
【０１０７】
化合物（ＩＤ）としては、ＲD1〜ＲD10、ＴD1、ＲD21及びＤＸ(+)が以下の通りであるものが好ましい。
【０１０８】
ＲD1〜ＲD10のうち、−ＣＯ2-、−ＳＯ3-、−Ｏ-、又は式（ｄ）で表される基が、２つ〜６つであることが好ましく、２つ〜４つであることがより好ましく、２つであることがさらに好ましい。ＲD1〜ＲD10うち、−ＣＯ2-、−ＳＯ3-、−Ｏ-、又は式（ｄ）で表される基が２つ又はそれ以上の場合、ＲD1〜ＲD6の１つ以上が−ＣＯ2-、−ＳＯ3-、−Ｏ-、又は式（ｄ）で表される基であり、ＲD7〜ＲD10の１つ以上が−ＣＯ2-、−ＳＯ3-、−Ｏ-、又は式（ｄ）で表される基であることが好ましい。
【０１０９】
化合物（ＩＤ）が式（ｄ）で表される置換基を有する場合、ＲD1〜ＲD10の少なくとも２つは、式（ｄ）で表される基であることが好ましく、２つ〜４つが式（ｄ）で表される基であり、−ＣＯ2-、−ＳＯ3-、−Ｏ-を有さないことがより好ましく、２つが式（ｄ）で表される基であり、−ＣＯ2-、−ＳＯ3-、−Ｏ-を有さないことがさらに好ましい。また、化合物（ＩＤ）が式（ｄ）で表される基を複数有する場合、複数の式（ｄ）で表される基は同一であることが好ましい。
【０１１０】
式（ｄ）で表される基としては、ＬD1が置換基を有していてもよいベンジル基、メチルベンジル基、又はジメチルベンジル基であるものが好ましく、ＬD1が置換基を有さないベンジル基、メチルベンジル基、又はジメチルフェニレン基であって、ＲD11が水素原子、又は置換基を有さない炭素数１〜２の飽和炭化水素基であり、Ｄｄ(-)が−ＳＯ3-である基がより好ましい。
【０１１１】
式（ｄ）で表される基としては、例えば、下記式（ｄ−１）〜（ｄ−８）で表される基が挙げられる。
【０１１２】
【化２２】
2020045436.tif 000026
（式中の＊は、結合手を意味する。）
【０１１３】
ＲD1〜ＲD10で表される−ＣＯ2-、−ＳＯ3-、−Ｏ-、及び式（ｄ）で表される基以外の基としては、水素原子、又は炭素数１〜２０の脂肪族炭化水素基が好ましく、水素原子、又は炭素数１〜１０の直鎖状又は分岐鎖状の脂肪族炭化水素基がより好ましく、水素原子、又は炭素数１〜５の直鎖状の脂肪族炭化水素基がさらに好ましく、水素原子、又はメチル基であることがさらにより好ましい。
【０１１４】
ＲD1〜ＲD10のうち、水素原子が、４つ〜８つであることが好ましく、６つ〜８つであることがより好ましい。
【０１１５】
ＴD1は、置換基を有してもよいフェニレン基であることが好ましく、置換基を有しないフェニレン基であることがより好ましい。
【０１１６】
ＲD21は、置換基を有してもよいフェニレン基であることが好ましく、置換基として炭素数１〜５のアルコキシ基を有するフェニレン基であることがより好ましい。
【０１１７】
ＲD21としては、例えば、下記式（ｄｄ−１）〜（ｄｄ−８）で表される基が挙げられる。
【０１１８】
【化２３】
2020045436.tif 000027
（式中の＊は、結合手を意味する。）
【０１１９】
ＤＸ(+)で表される１価の金属カチオンは、アルカリ金属のカチオンであることが好ましく、セシウムのカチオンであることがより好ましい。
【０１２０】
化合物（ＩＤ）としては、表４に示す、式（Ｄ−１）〜式（Ｄ−８）で表される化合物等が挙げられる。
【０１２１】
【表４】
2020045436.tif 000028
【０１２２】
表４中、Ｍｅはメチル基、ｐｈｅはフェニレン基を表し、ｄ−６、ｄ−７、ｄｄ−１、ｄｄ−４は、それぞれ、上記式（ｄ−６）、（ｄ−７）、（ｄｄ−１）、（ｄｄ−４）で表される基を意味する。
【０１２３】
化合物（ＩＡ）、化合物（ＩＢ）、化合物（ＩＣ）、及び化合物（ＩＤ）は、公知の方法に従って製造できる。例えば、公知の染料を、ｒ価の金属イオンＭr+の酢酸塩、炭酸塩、リン酸塩、硫酸塩、ケイ酸塩、シアン化物又はハロゲン化物（好ましくは塩化物）と反応させることにより製造することができる。また、化合物（ＩＢ）の連結部の製造方法としては、国際公開第２０１８／００３７０８号を適宜参照すればよい。
【０１２４】
＜着色樹脂組成物＞
本発明の着色樹脂組成物は、着色剤（以下、「着色剤（Ａ）」という場合がある）及び樹脂（以下、「樹脂（Ｂ）」という場合がある）を含み、着色剤（Ａ）が、化合物（ＩＡ）、化合物（ＩＢ）、化合物（ＩＣ）、及び化合物（ＩＤ）からなる群から選ばれる少なくとも１つを含む。
本発明の着色樹脂組成物は、さらに重合性化合物（以下、「重合性化合物（Ｃ）」という場合がある）及び重合開始剤（以下、「重合開始剤（Ｄ）」という場合がある）を含むことが好ましい。
本発明の着色樹脂組成物は、さらに重合開始助剤（以下、「重合開始助剤（Ｄ１）」という場合がある）、溶剤（以下、「溶剤（Ｅ）」という場合がある）、レベリング剤（以下、「レベリング剤（Ｆ）」という場合がある）を含んでいてもよい。
本明細書において、各成分として例示する化合物は、特に断りのない限り、単独で又は複数種を組合せて使用することができる。
【０１２５】
＜着色剤（Ａ）＞
本発明の着色樹脂組成物は、着色剤（Ａ）として、化合物（ＩＡ）、化合物（ＩＢ）、化合物（ＩＣ）、及び化合物（ＩＤ）からなる群から選ばれる少なくとも１つを含む。化合物（ＩＡ）、化合物（ＩＢ）、化合物（ＩＣ）、及び／又は化合物（ＩＤ）の含有量は、樹脂（Ｂ）１００質量部に対して、０．１〜１５０質量部であることが好ましく、０．５〜１００質量部であることがより好ましく、１〜８０質量部であることがさらに好ましい。
化合物（ＩＡ）、化合物（ＩＢ）、化合物（ＩＣ）、及び／又は化合物（ＩＤ）の含有率は、着色剤（Ａ）の総量中、５０質量％以上であることが好ましく、８０質量％以上であることがより好ましく、９０質量％以上であることがさらに好ましい。
【０１２６】
本発明の着色樹脂組成物は、着色剤（Ａ）として、化合物（ＩＡ）、化合物（ＩＢ）、化合物（ＩＣ）、及び／又は化合物（ＩＤ）の他に、染料（Ａ１）と顔料（Ａ２）とを含んでいてもよい。
【０１２７】
染料（Ａ１）は、特に限定されず公知の染料を使用することができ、例えば、溶剤染料、酸性染料、直接染料、媒染染料等が挙げられる。染料としては、例えば、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメント以外で色相を有するものに分類されている化合物や、染色ノート（色染社）に記載されている公知の染料が挙げられる。また、化学構造によれば、アゾ染料、シアニン染料、トリフェニルメタン染料（ただし、化合物（ＩＡ）、化合物（ＩＢ）、化合物（ＩＣ）、及び化合物（ＩＤ）を除く）、キサンテン染料、フタロシアニン染料、アントラキノン染料、ナフトキノン染料、キノンイミン染料、メチン染料、アゾメチン染料、スクアリリウム染料、アクリジン染料、スチリル染料、クマリン染料、キノリン染料及びニトロ染料等が挙げられる。これらのうち、有機溶剤可溶性染料が好ましい。
【０１２８】
顔料（Ａ２）としては、特に限定されず公知の顔料を使用することができ、例えば、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）でピグメントに分類されている顔料が挙げられる。
顔料としては、例えば、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０などの青色顔料；Ｃ．Ｉ．ピグメントバイオレット１、１９、２３、２９、３２、３６、３８などのバイオレット色顔料；
Ｃ．Ｉ．ピグメントグリーン７、３６、５８などの緑色顔料；
Ｃ．Ｉ．ピグメントブラウン２３、２５などのブラウン色顔料；
Ｃ．Ｉ．ピグメントブラック１、７などの黒色顔料等が挙げられる。
【０１２９】
着色剤（Ａ）の含有率は、着色樹脂組成物の固形分の総量に対しては、好ましくは０．１〜７０質量％であり、より好ましくは０．５〜６０質量％であり、さらに好ましくは１〜５０質量％である。
ここで、本明細書における「固形分の総量」とは、着色樹脂組成物又は着色硬化性樹脂組成物の総量から溶剤の含有量を除いた量のことをいう。固形分の総量及びこれに対する各成分の含有量は、例えば、液体クロマトグラフィー又はガスクロマトグラフィーなどの公知の分析手段で測定することができる。
【０１３０】
＜樹脂（Ｂ）＞
樹脂（Ｂ）は、特に限定されないが、アルカリ可溶性樹脂であることが好ましく、不飽和カルボン酸及び不飽和カルボン酸無水物からなる群から選ばれる少なくとも１種（ａ）（以下「（ａ）」という場合がある）に由来する構造単位を有する樹脂がより好ましい。樹脂（Ｂ）は、さらに、炭素数２〜４の環状エーテル構造とエチレン性不飽和結合とを有する単量体（ｂ）（以下「（ｂ）」という場合がある）に由来する構造単位、（ａ）と共重合可能な単量体（ｃ）（ただし、（ａ）及び（ｂ）とは異なる。）（以下「（ｃ）」という場合がある）に由来する構造単位、並びに、側鎖にエチレン性不飽和結合を有する構造単位からなる群から選ばれる少なくとも一種の構造単位を有することが好ましい。
【０１３１】
（ａ）としては、具体的には、例えば、アクリル酸、メタクリル酸、無水マレイン酸、イタコン酸無水物、３，４，５，６−テトラヒドロフタル酸無水物、こはく酸モノ〔２−（メタ）アクリロイルオキシエチル〕等が挙げられ、好ましくは、アクリル酸、メタクリル酸、無水マレイン酸である。
【０１３２】
（ｂ）は、炭素数２〜４の環状エーテル構造（例えば、オキシラン環、オキセタン環及びテトラヒドロフラン環からなる群から選ばれる少なくとも１種）と（メタ）アクリロイルオキシ基とを有する単量体が好ましい。
尚、本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
（ｂ）としては、例えば、グリシジル（メタ）アクリレート、ビニルベンジルグリシジルエーテル、３，４−エポキシトリシクロ［５．２．１．０2,6］デシル（メタ）アクリレート、３−エチル−３−（メタ）アクリロイルオキシメチルオキセタン、テトラヒドロフルフリル（メタ）アクリレート等が挙げられ、好ましくは、グリシジル（メタ）アクリレート、３，４−エポキシトリシクロ［５．２．１．０2,6］デシル（メタ）アクリレート、３−エチル−３−（メタ）アクリロイルオキシメチルオキセタンである。
【０１３３】
（ｃ）としては、例えば、メチル（メタ）アクリレート、ブチル（メタ）アクリレートシクロヘキシル（メタ）アクリレート、２−メチルシクロヘキシル（メタ）アクリレート、トリシクロ［５．２．１．０2,6］デカン−８−イル（メタ）アクリレート、トリシクロ［５．２．１．０2,6］デカン−９−イル（メタ）アクリレート、ベンジル（メタ）アクリレート、２−ヒドロキシエチル（メタ）アクリレート、Ｎ−フェニルマレイミド、Ｎ−シクロヘキシルマレイミド、Ｎ−ベンジルマレイミド、スチレン、ビニルトルエン等が挙げられ、スチレン、ビニルトルエン、２−ヒドロキシエチル（メタ）アクリレート、Ｎ−フェニルマレイミド、Ｎ−シクロヘキシルマレイミド、Ｎ−ベンジルマレイミド、トリシクロ［５．２．１．０2,6］デカン−８−イル（メタ）アクリレート、トリシクロ［５．２．１．０2,6］デカン−９−イル（メタ）アクリレート等が好ましい。
【０１３４】
側鎖にエチレン性不飽和結合を有する構造単位を有する樹脂は、（ａ）と（ｃ）との共重合体に（ｂ）を付加させるか、（ｂ）と（ｃ）との共重合体に（ａ）を付加させることにより製造することができる。該樹脂は、（ｂ）と（ｃ）との共重合体に（ａ）を付加させさらにカルボン酸無水物を反応させた樹脂であってもよい。
【０１３５】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。
樹脂（Ｂ）の分散度［重量平均分子量（Ｍｗ）／数平均分子量（Ｍｎ）］は、好ましくは１．１〜６であり、より好ましくは１．２〜４である。
【０１３６】
樹脂（Ｂ）の酸価は、固形分換算で、好ましくは２０〜１７０ｍｇ−ＫＯＨ／ｇであり、より好ましくは３０〜１５０ｍｇ−ＫＯＨ／ｇ、さらに好ましくは４０〜１３５ｍｇ−ＫＯＨ／ｇである。ここで酸価は樹脂（Ｂ）１ｇを中和するために必要な水酸化カリウムの量（ｍｇ）として測定される値であり、例えば水酸化カリウム水溶液を用いて滴定することにより求めることができる。
【０１３７】
樹脂（Ｂ）の含有率は、着色樹脂組成物の固形分の総量に対しては、５〜６５質量％であることが好ましく、より好ましくは１５〜６０質量％であり、さらに好ましくは２０〜５５質量％である。
【０１３８】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等が挙げられ、好ましくは（メタ）アクリル酸エステル化合物である。
【０１３９】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられる。
【０１４０】
重合性化合物（Ｃ）の重量平均分子量は、好ましくは１５０以上２，９００以下、より好ましくは２５０以上１，５００以下である。
【０１４１】
重合性化合物（Ｃ）を含む場合、重合性化合物（Ｃ）の含有率は、固形分の総量に対して、５〜６５質量％であることが好ましく、より好ましくは１５〜６０質量％であり、さらに好ましくは２０〜５５質量％である。
【０１４２】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。活性ラジカルを発生する重合開始剤としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセチルオキシ−１−（４−フェニルスルファニルフェニル）−３−シクロヘキシルプロパン−１−オン−２−イミン、２−メチル−２−モルホリノ−１−（４−メチルスルファニルフェニル）プロパン−１−オン、２−ジメチルアミノ−１−（４−モルホリノフェニル）−２−ベンジルブタン−１−オン、１−ヒドロキシシクロヘキシルフェニルケトン、２，４−ビス（トリクロロメチル）−６−ピペロニル−１，３，５−トリアジン、２，４，６−トリメチルベンゾイルジフェニルホスフィンオキサイド、２，２’−ビス（２−クロロフェニル）−４，４’，５，５’−テトラフェニルビイミダゾール等が挙げられる。
【０１４３】
重合開始剤（Ｄ）を含む場合、重合開始剤（Ｄ）の含有量は、樹脂（Ｂ）及び重合性化合物（Ｃ）の合計量１００質量部に対して、好ましくは０．１〜３０質量部であり、より好ましくは１〜２０質量部である。重合開始剤（Ｄ）の含有量が、前記の範囲内にあると、高感度化して露光時間が短縮される傾向があるためカラーフィルタの生産性が向上する。
【０１４４】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、４，４’−ビス（ジメチルアミノ）ベンゾフェノン（通称ミヒラーズケトン）、４，４’−ビス（ジエチルアミノ）ベンゾフェノン、９，１０−ジメトキシアントラセン、２，４−ジエチルチオキサントン、Ｎ−フェニルグリシン等が挙げられる。
【０１４５】
これらの重合開始助剤（Ｄ１）を用いる場合、その含有量は、樹脂（Ｂ）及び重合性化合物（Ｃ）の合計量１００質量部に対して、好ましくは０．１〜３０質量部、より好ましくは１〜２０質量部である。重合開始助剤（Ｄ１）の量がこの範囲内にあると、さらに高感度で着色パターンを形成することができ、カラーフィルタの生産性が向上する傾向にある。
【０１４６】
＜溶剤（Ｅ）＞
溶剤（Ｅ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
【０１４７】
溶剤（Ｅ）としては、
乳酸エチル、乳酸ブチル、２−ヒドロキシイソブタン酸メチル、酢酸ｎ−ブチル、酪酸エチル、酪酸ブチル、ピルビン酸エチル、アセト酢酸メチル、シクロヘキサノールアセテート及びγ−ブチロラクトン等のエステル溶剤（分子内に−ＣＯＯ−を含み、−Ｏ−を含まない溶剤）；
エチレングリコールモノブチルエーテル、ジエチレングリコールモノメチルエーテル、プロピレングリコールモノメチルエーテル、３−メトキシ−１−ブタノール、ジエチレングリコールジメチルエーテル、ジエチレングリコールメチルエチルエーテル等のエーテル溶剤（分子内に−Ｏ−を含み、−ＣＯＯ−を含まない溶剤）；
３−メトキシプロピオン酸メチル、３−エトキシプロピオン酸エチル、３−メトキシブチルアセテート、プロピレングリコールモノメチルエーテルアセテート、エチレングリコールモノエチルエーテルアセテート、ジエチレングリコールモノエチルエーテルアセテート等のエーテルエステル溶剤（分子内に−ＣＯＯ−と−Ｏ−とを含む溶剤）；
４−ヒドロキシ−４−メチル−２−ペンタノン（ジアセトンアルコール）、ヘプタノン、４−メチル−２−ペンタノン、シクロヘキサノン等のケトン溶剤（分子内に−ＣＯ−を含み、−ＣＯＯ−を含まない溶剤）；
ブタノール、シクロヘキサノール、プロピレングリコール等のアルコール溶剤（分子内にＯＨを含み、−Ｏ−、−ＣＯ−及び−ＣＯＯ−を含まない溶剤）；
Ｎ，Ｎ−ジメチルホルムアミド、Ｎ，Ｎ−ジメチルアセトアミド及びＮ−メチルピロリドン等のアミド溶剤；等が挙げられる。
溶剤（Ｅ）としては、プロピレングリコールモノメチルエーテルアセテート、プロピレングリコールモノメチルエーテル、Ｎ−メチルピロリドン、４−ヒドロキシ−４−メチル−２−ペンタノン（ジアセトンアルコール）、乳酸エチル及び３−エトキシプロピオン酸エチルがより好ましい。
【０１４８】
溶剤（Ｅ）を含む場合、溶剤（Ｅ）の含有率は、本発明の着色樹脂組成物の総量に対して、好ましくは６０〜９７質量％であり、より好ましくは６５〜９５質量％である。言い換えると、着色樹脂組成物の固形分の総量は、好ましくは３〜４０質量％、より好ましくは５〜３５質量％である。溶剤（Ｅ）の含有量が前記の範囲内にあると、塗布時の平坦性が良好になり、またカラーフィルタを形成した際に色濃度が不足しないために表示特性が良好となる傾向がある。
【０１４９】
＜レベリング剤（Ｆ）＞
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０１５０】
前記のフッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０１５１】
前記のフッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０１５２】
レベリング剤（Ｆ）を含む場合、レベリング剤（Ｆ）の含有量は、着色樹脂組成物の総量に対して、好ましくは０．００１〜０．２質量％であり、より好ましくは０．００２〜０．１質量％である。尚、この含有量に、顔料分散剤の含有量は含まれない。レベリング剤（Ｆ）の含有量が前記の範囲内にあると、カラーフィルタの平坦性を良好にすることができる。
【０１５３】
＜その他の成分＞
本発明の着色樹脂組成物は、必要に応じて、充填剤、他の高分子化合物、密着促進剤、酸化防止剤、光安定剤、連鎖移動剤等、当該技術分野で公知の添加剤を含んでもよい。
【０１５４】
＜着色樹脂組成物の製造方法＞
本発明の着色樹脂組成物は、着色剤（Ａ）及び樹脂（Ｂ）、並びに必要に応じて用いられる重合性化合物（Ｃ）、重合開始剤（Ｄ）、重合開始助剤（Ｄ１）、溶剤（Ｅ）、レベリング剤（Ｆ）及びその他の成分を混合することにより調製できる。
【０１５５】
＜カラーフィルタの製造方法＞
本発明の着色樹脂組成物から着色パターンを製造する方法としては、フォトリソグラフ法、インクジェット法、印刷法等が挙げられる。中でも、フォトリソグラフ法が好ましい。
【０１５６】
着色樹脂組成物が、耐熱性に優れた化合物（ＩＡ）、化合物（ＩＢ）、化合物（ＩＣ）、及び／又は化合物（ＩＤ）を含むことにより、耐熱性に優れたカラーフィルタを作製することができる。該カラーフィルタは、表示装置（例えば、液晶表示装置、有機ＥＬ装置、電子ペーパー等）及び固体撮像素子に用いられるカラーフィルタとして有用である。
【実施例】
【０１５７】
以下、実施例を挙げて本発明をより詳細に説明するが、本発明はこれらの実施例によって限定されるものではない。例中、含有量ないし使用量を表す「％」及び「部」は、特に断らないかぎり質量基準である。
【０１５８】
以下の実施例において、化合物の構造は質量分析（ＬＣ；Ａｇｉｌｅｎｔ製１２００型、ＭＡＳＳ；Ａｇｉｌｅｎｔ製ＬＣ／ＭＳＤ型）で確認した。
【０１５９】
〔実施例１〕
以下の反応は、窒素雰囲気下で行った。冷却管及び撹拌装置を備えたフラスコにＣ．Ｉ．アシッドブルー９０（東京化成工業（株）製）２．５部、塩化マンガン四水和物１．２部（富士フイルム和光純薬（株）製）、イオン交換水１５部を加え、５０℃にて２時間撹拌した。得られた反応懸濁液を放冷後、ろ過し、ろ取した固体をイオン交換水２．５部にて洗浄し、６０℃にて減圧乾燥し式（Ａ−１６）で表される化合物２．３部を得た。
【０１６０】
【化２４】
2020045436.tif 000029
【０１６１】
式（Ａ−１６）で表される化合物の同定
質量分析、イオン化モードＥＳＩ＋  ｍ／ｚ      ：８３２．８
Ｅｘａｃｔ  Ｍａｓｓ［（Ｍ−Ｍｎ）／２＋２Ｈ］+：８３２．３
【０１６２】
〔実施例２〕
以下の反応は、窒素雰囲気下で行った。冷却管及び撹拌装置を備えたフラスコにＣ．Ｉ．アシッドブルー８３（東京化成工業（株）製）２．５部、塩化セシウム１．０部（富士フイルム和光純薬（株）製）、イオン交換水２０部を加え、５０℃にて２時間撹拌した。得られた反応懸濁液を放冷後、ろ過し、ろ取した固体をイオン交換水１０部にて洗浄し、６０℃にて減圧乾燥し式（Ｄ−２）で表される化合物２．１部を得た。
【０１６３】
【化２５】
2020045436.tif 000030
【０１６４】
式（Ｄ−２）で表される化合物の同定
質量分析、イオン化モードＥＳＩ＋  ｍ／ｚ：８０４．５
Ｅｘａｃｔ  Ｍａｓｓ［Ｍ−Ｃｓ＋２Ｈ］+  ：８０４．３
【０１６５】
〔実施例３〕
以下の反応は、窒素雰囲気下で行った。冷却管及び撹拌装置を備えたフラスコにＣ．Ｉ．アシッドブルー９０（東京化成工業（株）製）２．５部、塩化亜鉛０．８部（富士フイルム和光純薬（株）製）、イオン交換水２０部を加え、５０℃にて２時間撹拌した。得られた反応懸濁液を放冷後、ろ過し、ろ取した固体をイオン交換水２．５部にて洗浄し、６０℃にて減圧乾燥し式（Ａ−１８）で表される化合物１．９部を得た。
【０１６６】
【化２６】
2020045436.tif 000031
【０１６７】
式（Ａ−１８）で表される化合物の同定
質量分析、イオン化モードＥＳＩ＋  ｍ／ｚ      ：８３２．８
Ｅｘａｃｔ  Ｍａｓｓ［（Ｍ−Ｚｎ）／２＋２Ｈ］+：８３２．３
【０１６８】
〔実施例４〕
以下の反応は、窒素雰囲気下で行った。冷却管及び撹拌装置を備えたフラスコにＣ．Ｉ．アシッドグリーン９（東京化成工業（株）製）２．５部、塩化バリウム二水和物１．９部（富士フイルム和光純薬（株）製）、イオン交換水３０部を加え、５０℃にて２時間撹拌した。得られた反応懸濁液を放冷後、ろ過し、ろ取した固体をイオン交換水２．５部にて洗浄し、６０℃にて減圧乾燥し式（Ａ−２）で表される化合物１．３部を得た。
【０１６９】
【化２７】
2020045436.tif 000032
【０１７０】
式（Ａ−２）で表される化合物の同定
質量分析、イオン化モードＥＳＩ＋  ｍ／ｚ      ：７０３．５
Ｅｘａｃｔ  Ｍａｓｓ［（Ｍ−Ｂａ）／２＋２Ｈ］+：７０３．２
【０１７１】
〔実施例５〕
以下の反応は、窒素雰囲気下で行った。冷却管及び撹拌装置を備えたフラスコにＣ．Ｉ．モーダントブルー１（東京化成工業（株）製）２．５部、塩化バリウム二水和物２．４部（富士フイルム和光純薬（株）製）、イオン交換水３０部を加え、５０℃にて２時間撹拌した。得られた反応懸濁液を放冷後、ろ過し、ろ取した固体をイオン交換水２．５部にて洗浄し、６０℃にて減圧乾燥し式（Ａ−２３）で表される化合物２．９部を得た。
【０１７２】
【化２８】
2020045436.tif 000033
【０１７３】
式（Ａ−２３）で表される化合物の同定
質量分析、イオン化モードＥＳＩ＋  ｍ／ｚ：４５９．５
Ｅｘａｃｔ  Ｍａｓｓ［Ｍ−Ｂａ＋３Ｈ］+  ：４５９．０
【０１７４】
〔実施例６〕
以下の反応は、窒素雰囲気下で行った。冷却管及び撹拌装置を備えたフラスコにＣ．Ｉ．アシッドブルー１（東京化成工業（株）製）２．５部、塩化バリウム二水和物２．２部（富士フイルム和光純薬（株）製）、イオン交換水３０部を加え、５０℃にて２時間撹拌した。得られた反応懸濁液を放冷後、ろ過し、ろ取した固体をイオン交換水２．５部にて洗浄し、６０℃にて減圧乾燥し式（Ｃ−１１）で表される化合物１．７部を得た。
【０１７５】
【化２９】
2020045436.tif 000034
【０１７６】
式（Ｃ−１１）で表される化合物の同定
質量分析、イオン化モードＥＳＩ＋  ｍ／ｚ      ：５４５．５
Ｅｘａｃｔ  Ｍａｓｓ［（Ｍ−Ｂａ）／２＋２Ｈ］+：５４５．２
【０１７７】
〔実施例７〕
以下の反応は、窒素雰囲気下で行った。冷却管及び撹拌装置を備えたフラスコにＣ．Ｉ．アシッドグリーン５０（東京化成工業（株）製）２．５部、塩化バリウム二水和物２．１部（富士フイルム和光純薬（株）製）、イオン交換水３０部を加え、５０℃にて２時間撹拌した。得られた反応懸濁液を放冷後、ろ過し、ろ取した固体をイオン交換水２．５部にて洗浄し、６０℃にて減圧乾燥し式（Ｃ−８）で表される化合物２．２部を得た。
【０１７８】
【化３０】
2020045436.tif 000035
【０１７９】
式（Ｃ−８）で表される化合物の同定
質量分析、イオン化モードＥＳＩ＋  ｍ／ｚ      ：５５５．５
Ｅｘａｃｔ  Ｍａｓｓ［（Ｍ−Ｂａ）／２＋２Ｈ］+：５５５．１
【０１８０】
〔実施例８〕
以下の反応は、窒素雰囲気下で行った。冷却管及び撹拌装置を備えたフラスコにＡｃｉｄ  Ｇｒｅｅｎ  Ａ（東京化成工業（株）製）２．５部、塩化バリウム二水和物２．２部（富士フイルム和光純薬（株）製）、イオン交換水３０部を加え、５０℃にて２時間撹拌した。得られた反応懸濁液を放冷後、ろ過し、ろ取した固体をイオン交換水２．５部にて洗浄し、６０℃にて減圧乾燥し式（Ｃ−１４）で表される化合物０．９部を得た。
【０１８１】
【化３１】
2020045436.tif 000036
【０１８２】
式（Ｃ−１４）で表される化合物の同定
質量分析、イオン化モードＥＳＩ＋  ｍ／ｚ      ：５７３．５
Ｅｘａｃｔ  Ｍａｓｓ［（Ｍ−Ｂａ）／２＋２Ｈ］+：５７３．２
【０１８３】
＜耐熱性評価＞
熱重量・示差熱測定装置（ＴＧ／ＤＴＡ６２００；セイコーインスツル（株）製）を用いて、各化合物約３０００μｇを４５℃から５℃／分の速度で昇温し、５５０℃まで上昇させた。各化合物について、１７０℃以降で初期重量から５％の重量減少が観測された温度Ｔ（℃）を測定した。結果を表５に示す。
なお、比較例として、Ｃ．Ｉ．ピグメントブルー２４を用いた。
【０１８４】
【表５】
2020045436.tif 000037
【０１８５】
〔樹脂合成例１〕
還流冷却器、滴下ロート及び撹拌機を備えたフラスコ内に窒素を適量流し窒素雰囲気に置換し、乳酸エチル１４１部、プロピレングリコールモノメチルエーテルアセテート１７８部を入れ、撹拌しながら８５℃まで加熱した。次いで、アクリル酸３８部、３，４−エポキシトリシクロ［５．２．１．０2,6］デカン−８−イルアクリレート及び３，４−エポキシトリシクロ［５．２．１．０2,6］デカン−９−イルアクリレートの混合物（含有率は１：１）２５部、シクロヘキシルマレイミド１３７部、２−ヒドロキシエチルメタクリレート５０部、プロピレングリコールモノメチルエーテルアセテート３３８部の混合溶液を５時間かけて滴下した。一方、２，２−アゾビスイソブチロニトリル５部をプロピレングリコールモノメチルエーテルアセテート８８部に溶解した混合溶液を６時間かけて滴下した。滴下終了後、４時間同温度で保持した後、室温まで冷却して、固形分２５．６％の共重合体（樹脂（Ｂ−Ｘ））溶液を得た。生成した共重合体の重量平均分子量Ｍｗは８０００、分散度２．１、固形分換算の酸価は１１１ｍｇ−ＫＯＨ／ｇであった。樹脂（Ｂ−Ｘ）は下記構造単位を有する。
【０１８６】
【化３２】
2020045436.tif 000038
【０１８７】
樹脂のポリスチレン換算の重量平均分子量（Ｍｗ）及び数平均分子量（Ｍｎ）の測定は、ＧＰＣ法により以下の条件で行った。
装置            ；ＨＬＣ−８１２０ＧＰＣ（東ソー（株）製）
カラム          ；ＴＳＫ−ＧＥＬＧ２０００ＨＸＬ
カラム温度      ；４０℃
溶媒            ；ＴＨＦ
流速            ；１．０ｍＬ／ｍｉｎ
被検液固形分濃度；０．００１〜０．０１質量％
注入量          ；５０μＬ
検出器          ；ＲＩ
校正用標準物質  ；ＴＳＫ  ＳＴＡＮＤＡＲＤ  ＰＯＬＹＳＴＹＲＥＮＥ
Ｆ−４０、Ｆ−４、Ｆ−２８８、Ａ−２５００、Ａ−５００
（東ソー（株）製）
上記で得られたポリスチレン換算の重量平均分子量及び数平均分子量の比（Ｍｗ／Ｍｎ）を分散度とした。
【０１８８】
＜着色樹脂組成物の作製＞
着色剤（Ａ）      ：化合物（Ａ−１６）    ０．５部  （固形分換算）
樹脂（Ｂ）        ：樹脂（Ｂ−Ｘ）        ２．１部  （固形分換算）
重合性化合物（Ｃ）：ジペンタエリスリトールヘキサアクリレート（ＫＡＹＡＲＡＤ（登録商標）  ＤＰＨＡ；日本化薬（株）製）    ２．１部  （固形分換算）
重合開始剤（Ｄ）  ：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）          ０．３部
溶剤（Ｅ）        ：プロピレングリコールモノメチルエーテルアセテート  １６．１部
乳酸エチル            １．２部
Ｎ−メチルピロリドン  ２４．５部
レベリング剤（Ｆ）：ポリエーテル変性シリコーンオイル（トーレシリコーンＳＨ８４００、東レダウコーニング（株）製）          ０．００５部  （固形分換算）
を混合して着色樹脂組成物を得た。なお、化合物（Ａ−１６）は、Ｎ−メチルピロリドン２４．５部に溶解させてから、混合した。
【０１８９】
＜カラーフィルタ（着色塗膜）の作製＞
５ｃｍ角のガラス基板（イーグル２０００；コーニング社製）上に、着色硬化性樹脂組成物を、ポストベーク後の膜厚が２μｍになるようにスピンコート法で塗布したのち、１００℃で３分間プリベークした。放冷後、オーブン中、２３０℃にて２０分間ポストベークを行い、カラーフィルタを得る。該カラーフィルタは高い耐熱性を示す。